СПОСОБ ИЗГОТОВЛЕНИЯ ОГНЕСТОЙКОЙ ОРИЕНТИРОВАННО-СТРУЖЕЧНОЙ ПЛИТЫ

1. Способ изготовления огнестойкой плиты из древесных стружек, включающий в себя следующие проводимые в заданном порядке этапы: (a) обеспечение древесных стружек и измерение, имеют ли обеспечиваемые древесные стружки желаемую относительную влажность в диапазоне между 5% и 20%, предпочтительно - между 8% и 20%, увеличение относительной влажности стружек, если измерение показывает, что они имеют относительную влажность, которая меньше, чем желаемая, или предварительно сушат, если измерение показывает, что они имеют относительную влажность, которая больше, чем желаемая; (b) погружение древесных стружек в водный раствор огнезащитной химической композиции; (c) отделение древесных стружек друг от друга путем перемешивания смеси стружек и водного раствора огнезащитной химической композиции; (d) по меньшей мере частичное высушивание древесных стружек до относительной влажности в диапазоне между 4% и 10%, предпочтительно - между 4% и 8%, тем самым обеспечивая сухие пропитанные древесные стружки; (e) нанесение связующего на древесные стружки; (f) формирование плиты заданной формы из стружек.
2. Способ по п.1, в котором этап (d) сушки древесных стружек включает в себя этап, на котором сушат стружки в течение 2-10 минут, предпочтительно - в течение 2-8 минут, предпочтительнее - в течение 2-6 минут, еще предпочтительнее - в течение 3-4 минут.
3. Способ по п.1 или 2, в котором водный раствор огнезащитной химической композиции представляет собой ненасыщенный раствор упомянутой химической композиции.
4. Способ по п.1, в котором водный раствор огнезащитной химической композиции содержит менее 25 мас.% упомянутого раствора, предпочтительно в диапазоне между 15 мас.% и 22 мас.%, например 18,5 мас.%.
5. Способ по п.1, в котором этап (b) погружения древесных стружек в водный раствор огнезащитной химической композиции включает в себя подэтап, на котором погружают древесные стружки в водный раствор огнезащитной химической композиции в среднем менее чем на 10 минут, предпочтительно - в диапазоне между 2 минутами и 6 минутами, предпочтительнее - между 3 минутами и 4 минутами.
6. Способ по п.1, в котором этап (f) дополнительно включает в себя подэтапы, на которых: выравнивают стружки так, что они оказываются по существу параллельными друг другу; спрессовывают выровненные стружки и связующее под давлением в заданную форму; и отверждают упомянутую спрессованную смесь стружек и связующего для получения стружечной плиты, имеющей заданную форму.
7. Способ по п.1, в котором этап (f) дополнительно включает в себя подэтапы, на которых: смешивают сухие пропитанные стружки с непропитанными стружками; выравнивают упомянутую смесь пропитанных и непропитанных стружек так, что они оказываются по существу параллельными друг другу; спрессовывают выровненные стружки и связующее под давлением в заданную форму; и отверждают упомянутую спрессованную смесь стружек и связующего для получения стружечной плиты, имеющей заданную форму.
8. Способ по п.1, в котором этап (f) дополнительно включает в себя подэтапы, на которых: формируют по меньшей мере два слоя стружек, в которых стружки каждого слоя по существу параллельны друг другу; размещают слои один поверх другого таким образом, что стружки двух смежных слоев непараллельны друг другу; спрессовывают слои стружек и связующее под давлением в заданную форму; и отверждают упомянутую спрессованную смесь стружек и связующего для получения слоистой стружечной плиты, имеющей заданную форму.
9. Способ по п.1, в котором этап (f) дополнительно содержит подэтапы, на которых: формируют по меньшей мере три слоя стружек, в которых стружки каждого слоя по существу параллельны друг другу; размещают слои один поверх другого таким образом, что стружки двух смежных слоев непараллельны друг другу; формируют два наружных слоя, т.е. верхний слой и нижний слой, из пропитанных стружек и формируют средний слой из непропитанных стружек; спрессовывают слои стружек и связующее под давлением в заданную форму; и отверждают упомянутую спрессованную смесь стружек и связующего для получения слоистой стружечной плиты, имеющей заданную форму.
10. Способ по п.1, в котором этап (f) дополнительно включает в себя подэтапы, на которых: спрессовывают стружки и связующее под давлением в заданную форму; и отверждают упомянутую спрессованную смесь стружек и связующего для получения стружечной плиты, имеющей заданную форму.
11. Способ по п.1, в котором этап (f) дополнительно включает в себя подэтапы, на которых: смешивают пропитанные древесные стружки с непропитанными древесными стружками; спрессовывают смесь пропитанных и непропитанных стружек и связующего под давлением в заданную форму; и отверждают упомянутую спрессованную смесь стружек и связующего для получения стружечной плиты, имеющей заданную форму.
12. Способ по п.1, в котором этап (d) сушки древесных стружек включает в себя этап, на котором подвергают древесные стружки воздействию струи воздуха, имеющей направление, которое по существу противоположно направлению силы тяжести, действующей на стружки.
13. Способ по п.1, в котором этап (d) сушки древесных стружек включает в себя этап быстрой сушки древесных стружек.
14. Способ по п.1, в котором этап (e) нанесения связующего на древесные стружки включает в себя подэтап, на котором распыляют связующее на древесные стружки и/или помещают древесные стружки в связующее.
15. Способ по п.1, в котором огнезащитная химическая композиция содержит фосфатное соединение.
16. Способ по п.1, в котором огнезащитная химическая композиция содержит соединение, регулирующее pH.
17. Способ по п.1, в котором огнезащитная химическая композиция содержит консервирующее соединение.
18. Способ по п.15, в котором фосфатное соединение является любым из следующих: фосфата аммония, фосфата калия и фосфата натрия.
19. Способ по п.16, в котором соединение, регулирующее pH, является слабой органической кислотой.
20. Способ по п.17, в котором консервирующее соединение является источником бензоат-иона.
21. Способ по п.15, в котором содержание фосфатного соединения находится в диапазоне между 5 мас.% и 30 мас.% огнезащитной химической композиции.
22. Способ по п.16, в котором содержание соединения, регулирующего pH, находится в диапазоне между 0,25 мас.% и 10 мас.% огнезащитной химической композиции.
23. Способ по п.17, в котором содержание консервирующего соединения находится в диапазоне между 0,25 мас.% и 15 мас.% огнезащитной химической композиции.
24. Способ по п.1, в котором огнезащитное химическое соединение содержит в смеси: фосфат аммония, источник цитрат-иона, источник бензоат-иона, при этом присутствует 1 мас.ч. источника цитрат-иона, 12,7-20 мас.ч. фосфата аммония и 0,8-2,2 мас.ч. источника бензоат-иона.